(57)【特許請求の範囲】
【請求項１】
中央流路を明示し、管の開いた近位末端および遠位末端の間で管の軸方向の長さに沿って同軸的に配置されている少なくとも２つの共押出ポリマー層を含む管状側壁であって、水性または水性に基づく流体が管の開いた末端を通って毛管作用により中央流路に流入することを可能にするサイズの内径を有する、前記管状側壁、
有する共押出プラスチック多層キャピラリー管を含むキャピラリー管であって、
前記少なくとも２つの同軸共押出ポリマー層が
中央流路の表面を明示し、ポリエーテルブロックポリアミド（ＰＥＢＡ）ポリマー材料を含む最内層；および
１．７２ＧＰａ（２５００００ポンド／平方インチ（ｐｓｉ））以上の曲げ弾性率を有する材料の外側層
を含む、
キャピラリー管。
【請求項２】
最内層を構成する材料が７５ＭＰａ（１１０００ｐｓｉ）以上の曲げ弾性率を有する、請求項１に記載のキャピラリー管。
【請求項３】
最内層の材料がＰＥＢＡとベース樹脂のブレンドを含む、請求項１に記載のキャピラリー管。
【請求項４】
ベース樹脂が、ポリエステル、アクリル樹脂、スチレン系樹脂、アセタール樹脂、ポリアミド、ポリオレフィンおよびポリオレフィンコポリマー、ならびにそれらのすべての組み合わせおよびブレンドからなる群より選択される、請求項３に記載のキャピラリー管。
【請求項５】
中央流路が０．２５ｍｍ〜２．５ｍｍ（０．０１インチ〜０．１０インチ）の範囲の直径を有し；管状側壁が０．０７６ｍｍ〜１．５ｍｍ（０．００３インチ〜０．０６０インチ）の範囲の厚さを有し；そして、最内層が０．０２５ｍｍ〜１．５ｍｍ（０．００１インチ〜０．０５９インチ）の範囲の厚さを有する、請求項１に記載のキャピラリー管。
【請求項６】
管状側壁が、半結晶質または非晶質ポリエステルポリマー材料の外側層と、ＰＥＢＡまたはＰＥＢＡとベース樹脂のブレンドを含む最内層とを包含する２層を有する、請求項１に記載のキャピラリー管。
【請求項７】
中央流路が０．２５ｍｍ〜２．５ｍｍ（０．０１インチ〜０．１０インチ）の範囲の直径を有し；管状側壁が０．０７６ｍｍ〜１．５ｍｍ（０．００３インチ〜０．０６０インチ）の範囲の厚さを有し；そして、最内層が０．０２５ｍｍ〜１．５ｍｍ（０．００１インチ〜０．０５９インチ）の範囲の厚さを有する、請求項６に記載のキャピラリー管。
【請求項８】
管状側壁が、半結晶質または非晶質ポリエステルポリマー材料を含む最外層である外側層、半結晶質または非晶質ポリエステルポリマー材料を含む中間層、およびＰＥＢＡまたはＰＥＢＡとベース樹脂のブレンドを含む最内層を包含する３層を有する、請求項１に記載のキャピラリー管。
【請求項９】
最外層が０．０１２ｍｍ〜１．４７ｍｍ（０．０００５インチ〜０．０５８インチ）の範囲の厚さを有し、中間層が０．０１２ｍｍ〜１．４７ｍｍ（０．０００５インチ〜０．０５８インチ）の範囲の厚さを有し、最内層が０．０２５ｍｍ〜１．５ｍｍ（０．００１インチ〜０．０５９インチ）の範囲の厚さを有し、そして、中央流路が０．２５ｍｍ〜２．５ｍｍ（０．０１インチ〜０．１００インチ）の範囲の直径を有する、請求項８に記載のキャピラリー管。
【請求項１０】
側壁の外層が半結晶質ポリエステルポリマー材料の最外層である、請求項１に記載のキャピラリー管。
【請求項１１】
キャピラリー管が、血液または他の水性に基づく流体の試料を収集するための医療用管を含む、請求項１に記載のキャピラリー管。
【請求項１２】
請求項１に記載のキャピラリー管を包含する、血液または他の水性に基づく流体の試料を収集するための医療機器。
【請求項１３】
請求項１に記載のキャピラリー管の開いた末端を流体試験体に挿入し、毛管作用により試験体からの流体を流路に引き込むことを含む、流体試料の収集方法。
【請求項１４】
キャピラリー管が、０．５マイクロリットル以上の試料を収集するためのサイズを有する、請求項１に記載のキャピラリー管。
【請求項１５】
キャピラリー管が、０．５〜２マイクロリットルの試料を収集するためのサイズを有する、請求項１に記載のキャピラリー管。
【請求項１６】
管の開いた近位末端および遠位末端の間で管の軸方向の長さに沿って同軸的に配置されている少なくとも２つの共押出ポリマー層を含む共押出プラスチック多層キャピラリー管の管状側壁を共押出することを含む、共押出プラスチック多層キャピラリー管の作製方法であって、
該管状側壁が、流体を受け入れるための中央流路を明示し、
該管状側壁が、水性または水性に基づく流体が管の開いた末端を通って毛管作用により中央流路に流入することを可能にするサイズの内径を有し、
該少なくとも２つの同軸共押出ポリマー層が、中央流路の表面を明示しポリエーテルブロックポリアミド（ＰＥＢＡ）ポリマー材料を含む最内層と、１．７２ＧＰａ（２５００００ポンド／平方インチ（ｐｓｉ））以上の曲げ弾性率を有する材料の最外層とを含む、
前記作製方法。
【請求項１７】
中央流路を明示し、管の開いた近位末端および遠位末端の間で管の軸方向の長さに沿って同軸的に配置されている３つの共押出ポリマー層を含む管状側壁であって、水性または水性に基づく流体が管の開いた末端を通って毛管作用により中央流路に流入することを可能にするサイズの内径を有する、前記管状側壁、
有する共押出プラスチック多層キャピラリー管を含むキャピラリー管であって、
前記３つの同軸共押出ポリマー層が
中央流路の表面を明示し、ポリエーテルブロックポリアミド（ＰＥＢＡ）またはＰＥＢＡとベース樹脂ポリマー材料のブレンドを含む最内層；
半結晶質または非晶質ポリエステルポリマー材料を含む中間層、および
１．７２ＧＰａ（２５００００ポンド／平方インチ（ｐｓｉ））以上の曲げ弾性率を有する半結晶質または非晶質ポリエステルポリマー材料を含む最外層
を含む、
キャピラリー管。
【請求項１８】
最外層が０．０１２ｍｍ〜１．４７ｍｍ（０．０００５インチ〜０．０５８インチ）の範囲の厚さを有し、中間層が０．０１２ｍｍ〜１．４７ｍｍ（０．０００５インチ〜０．０５８インチ）の範囲の厚さを有し、最内層が０．０２５ｍｍ〜１．５ｍｍ（０．００１インチ〜０．０５９インチ）の範囲の厚さを有し、そして、中央流路が０．２５ｍｍ〜２．５ｍｍ（０．０１インチ〜０．１００インチ）の範囲の直径を有する、請求項１７に記載のキャピラリー管。
【請求項１９】
最内層を構成する材料が７５ＭＰａ（１１０００ｐｓｉ）以上の曲げ弾性率を有する、請求項１７に記載のキャピラリー管。
【請求項２０】
最内層の材料がＰＥＢＡとベース樹脂ポリマー材料のブレンドを含む、請求項１７に記載のキャピラリー管。
【請求項２１】
ベース樹脂ポリマー材料が、ポリエステル、アクリル樹脂、スチレン系樹脂、アセタール樹脂、ポリアミド、ポリオレフィンおよびポリオレフィンコポリマー、ならびにそれらのすべての組み合わせおよびブレンドからなる群より選択される、請求項１７に記載のキャピラリー管。
【請求項２２】
中央流路が０．２５ｍｍ〜２．５ｍｍ（０．０１インチ〜０．１０インチ）の範囲の直径を有し；管状側壁が０．０７６ｍｍ〜１．５ｍｍ（０．００３インチ〜０．０６０インチ）の範囲の厚さを有し；そして、最内層が０．０２５ｍｍ〜１．５ｍｍ（０．００１インチ〜０．０５９インチ）の範囲の厚さを有する、請求項１７に記載のキャピラリー管。
【請求項２３】
最外層が半結晶質ポリエステルポリマー材料である、請求項１７に記載のキャピラリー管。
【請求項２４】
キャピラリー管が、血液または他の水性に基づく流体の試料を収集するための医療用管を含む、請求項１７に記載のキャピラリー管。
【請求項２５】
請求項１７に記載のキャピラリー管を包含する、血液または他の水性に基づく流体の試料を収集するための医療機器。
【請求項２６】
請求項１７に記載のキャピラリー管の開いた末端を流体試験体に挿入し、毛管作用により試験体からの流体を流路に引き込むことを含む、流体試料の収集方法。
【請求項２７】
キャピラリー管が、０．５マイクロリットル以上の試料を収集するためのサイズを有する、請求項１７に記載のキャピラリー管。
【請求項２８】
キャピラリー管が、０．５〜２マイクロリットルの試料を収集するためのサイズを有する、請求項１７に記載のキャピラリー管。
【発明の詳細な説明】
【技術分野】
【０００１】
[0001]本発明は、液体の取り扱いの分野、より具体的には、試験などのために多量の血液などの液体を１点から他点に収集および移動させるためのキャピラリー管の分野にある。
【背景技術】
【０００２】
[0002]キャピラリー管は、長い間、流体を収集および分配するために用いられてきた。それらは、分析することになっている非常に少量（マイクロリットル）の液体試料、例えば、血糖値を決定するための糖尿病患者の血液試料を抽出するために、医学および研究分野で一般に用いられている。
【０００３】
[0003]もっとも単純なタイプのキャピラリー管は、両端が開いているガラス製またはプラスチック製の管である。採血に用いる場合、患者の指をランセットで突いて、切開点に血液の液滴を形成させることができ、その後、キャピラリー管の一端を切開部位に隣接して置き、これにより血液を毛管作用によって管中に引き込む。その後、試験または分析を行うために、管中の試料を他の機器に移動させることができる。ガラス管の固有剛性は採血専門家(phlebotomist)による取り扱いに非常に適しており、ガラス管は製造が安価である。しかしながら、ガラス管は脆く、したがって壊れやすく、包装中、分配中、輸送中または使用中に壊れるかもしれないという安全上の懸念がある。
【０００４】
[0004]プラスチックキャピラリー管も市販されている。ガラスと比較した場合のいくつかのプラスチック材料の固有靱性に起因して、プラスチック管はガラス管より壊れにくい。しかしながら、管の作製に用いられるポリマーによっては、それらは管中に血液を引き込む点でガラスほど有効でない場合がある。それらは、望ましい流体を毛管作用により管中に引き込むことができるように、管の内部を“湿潤性”の状態にするための前処理を必要とする可能性がある。この目的のために、多くのプラスチック管は使用前にアンモニウムヘパリンコーティングなどの内部コーティングで前処理されるが、コーティングプロセスは労働集約的、プロセス集約的そして資本集約的であり、管が割高になる可能性がある。
【発明の概要】
【発明が解決しようとする課題】
【０００５】
[0005]したがって、とりわけ医学的用途において、ガラス管と競合しうる高い費用効率で製造することができるキャピラリー管が、継続的に必要とされている。
【課題を解決するための手段】
【０００６】
[0006]共押出プラスチックキャピラリー管および製造方法を、本発明に従って提供する。該管は使い捨て可能で、製造コストが安く、血液および他の水性に基づく流体を、さらなるコーティングを必要とすることなく、ガラス管および他の商業的に前処理されたプラスチック管に匹敵する流体取り込みレベルで、毛管作用により管中に確実に引き込むことができる。
【０００７】
[0007]本発明の一態様に従って、以下を含む共押出多層キャピラリー管を提供する：中央流路を明示し、管の開いた近位末端および遠位末端の間で管の軸方向の長さに沿って同軸的に配置されている少なくとも２つの共押出ポリマー層を含む管状側壁であって、水性または水性に基づく流体が管の開いた末端を通って毛管作用により中央流路に流入することを可能にするサイズの内径を有する、前記管状側壁；以下を含む、少なくとも２つの同軸共押出ポリマー層：中央流路の表面を明示し、ポリエーテルブロックポリアミド（ＰＥＢＡ）ポリマー材料を含む最内層；および、１平方インチあたり少なくとも約２５０００ポンド（ｐｓｉ）の曲げ弾性率を有する材料の外側層。
【０００８】
[0008]一態様において、最内層を構成する材料は、少なくとも約１１０００ｐｓｉの曲げ弾性率を有する。
[0009]一態様において、最内層の材料は、ＰＥＢＡとベース樹脂のブレンドを含む。
【０００９】
[0010]一態様において、ベース樹脂は、ポリエステル、アクリル樹脂、スチレン系樹脂、アセタール樹脂、ポリアミド、ポリオレフィンおよびポリオレフィンコポリマー、ならびにそれらのすべての組み合わせおよびブレンドからなる群より選択される。
【００１０】
[0011]一態様において、中央流路は、約０．０１インチ〜約０．１０インチの範囲の直径を有し；管壁は、約０．００３インチ〜約０．０６０インチの範囲の厚さを有し；そして、最内層は約０．００１インチ〜約０．０５９インチの範囲の厚さを有する。
【００１１】
[0012]一態様において、管壁は、半結晶質または非晶質ポリエステルポリマー材料の外側層と、ＰＥＢＡまたはＰＥＢＡとベース樹脂のブレンドを含む最内層とを包含する２層を有する。
【００１２】
[0013]一態様において、管壁は２層を有し、中央流路は約０．０１インチ〜約０．１０インチの範囲の直径を有し；管壁は約０．００３インチ〜約０．０６０インチの範囲の厚さを有し；そして、最内層は約０．００１インチ〜約０．０５９インチの範囲の厚さを有する。
【００１３】
[0014]一態様において、管壁は、半結晶質または非晶質ポリエステルポリマー材料を含む最外層、半結晶質または非晶質ポリエステルポリマー材料を含む中間層、およびＰＥＢＡまたはＰＥＢＡとベース樹脂のブレンドを含む最内層を包含する３層を有する。
【００１４】
[0015]一態様において、管壁は３層を有し、最外層は約０．０００５インチ〜約０．０５８インチの範囲の厚さを有し、中間層は約０．０００５インチ〜約０．０５８インチの範囲の厚さを有し、最内層は約０．００１インチ〜約０．０５９インチの範囲の厚さを有し、そして、中央流路は約０．０１インチ〜約０．１００インチの範囲の直径を有する。
【００１５】
[0016]一態様において、側壁は半結晶質ポリエステルポリマー材料の最外層を有する。
[0017]一態様において、管は、血液または他の水性に基づく流体の試料を収集するための医療用管を含む。
【００１６】
[0018]一態様において、血液または他の水性に基づく流体の試料を収集するための、共押出多層キャピラリー管を包含する医療機器を提供する。
[0019]一態様において、共押出多層キャピラリー管の開いた末端を流体試験体に挿入し、毛管作用により試験体からの流体を流路に引き込むことを含む、流体試料の収集方法を提供する。
【００１７】
[0020]一態様において、管は、少なくとも０．５マイクロリットルの試料を収集するためのサイズを有する。
[0021]一態様において、管は、約０．５〜約２マイクロリットルの試料を収集するためのサイズを有する。
【００１８】
[0022]本発明の他の態様に従って、管の軸方向の長さに沿って同軸的に配置されている少なくとも２つの共押出ポリマー層の管状側壁を共押出することを含む、共押出多層キャピラリー管の作製方法であって、
該管状側壁が、流体を受け入れるための中央流路を明示し、
該管状側壁が、水性または水性に基づく流体が管の開いた末端を通って毛管作用により中央流路に流入することを可能にするサイズの内径を有し、
該少なくとも２つの同軸共押出ポリマー層が、中央流路の表面を明示しポリエーテルブロックポリアミド（ＰＥＢＡ）ポリマー材料を含む最内層と、１平方インチあたり少なくとも約２５００００ポンド（ｐｓｉ）の曲げ弾性率を有する材料の最外層とを含む、
前記作製方法を提供する。
【図面の簡単な説明】
【００１９】
【図１】[0025]図１は、本発明の一態様に従った２層共押出キャピラリー管の側面斜視図である。
【図２】[0026]図２は、図１の管の軸線に沿って長さ方向に見た垂直断面図である。
【図３Ａ】[0027]図３Ａは、図１の多層管の横断面図であり、本発明の一態様に従った管壁を横断する多層を示している。
【図３Ｂ】[0028]図３Ｂは、３層構造を有する多層管の横断面図であり、本発明の他の態様に従った管壁を横断する多層を示している。
【図４】[0029]図４（表１）は、さまざまな比較試料の毛管作用の値を示している。
【図５Ａ】[0030]図５Ａ（表２）は、本発明のさまざまな態様の毛管作用の値を示している。
【図５Ｂ】[0030]図５Ｂ（表２）は、本発明のさまざまな態様の毛管作用の値を示している。
【発明を実施するための形態】
【００２０】
[0023]本発明のさらなる観点および／または利点を、以下の説明に記載する。
[0024]本発明のこれらおよび／または他の観点および利点は、添付図面と併せて考慮して、以下のさまざまな態様の説明から明らかになり、より容易に理解されるであろう。
【００２１】
[0031]ここで、本発明のさまざまな態様について詳細に述べる。その例を添付図面に例示する。図中、全体にわたり同じ参照数字は同じ要素をさす。
[0032]図１〜３Ａは、本発明の一態様に従った２層キャピラリー管１を例示する。該管は、中心軸方向の管状内腔または流路６を包囲する細長い管状側壁２を含み、両末端３、４で開いている。該管は、開いた遠位末端３を介して毛管作用により液体を管中に入れるための内径ＩＤと、液体が遠位末端において管中に引き込まれたときに管からの空気を通すための開いた近位末端４を有する。
【００２２】
[0033]管１は、図２の長さ方向の横断面図に示すように、管の全長Ｌに沿って同軸的に伸長する多重共押出ポリマー材料層１２、１４の連続的管状体である。典型的には、管状体は実質的に円筒形であり、細長い管の軸Ａに沿ってある長さＬにわたり伸長しており、内側管径ＩＤから外側管径ＯＤに伸長する厚さＴの全側壁を有する。毛管作用により液体が管状体に引き込まれることが可能になるように、ＩＤのサイズを決め、最内層ポリマー材料を選択する。共押出最内層材料１２は中央内腔６の表面５を形成する；望ましい毛管作用をもたらすためにこの表面５上にコーティングを施す必要はない。意図する用途に関し、剛性および望ましい取り扱い特性に十分な曲げ強さが管にもたらされるように、ＯＤのサイズを決め、１以上の外側層材料１４を選択する。これは、１以上の外側層（１以上）の少なくとも１つに、約２５００００ｐｓｉ（１平方インチあたりのポンド）以上の曲げ弾性率を有する材料を利用することにより達成される。典型的には、多層管は、異なる熱可塑性ポリマー材料で作製される２層または３層を含み、該ポリマー材料を連続押出プロセスで共押出して、伸長した長さの管材料を形成する。その後、個々のキャピラリー管を、その長さの管材料から望ましい長さで切断することができる。図１〜３Ａに示す一例において、管は、ポリエーテルブロックポリアミドポリマー材料を含む最内層１２と半結晶質または非晶質ポリエステルポリマー材料を含む最外層１４とを包含する、２材料２層（２Ｍ、２Ｌ）側壁を有する。この組み合わせは、以下を提供する：水性に基づく液体（例えば血液）に望ましい毛管作用の速度；望ましい取り扱い特性（例えば、２層管の外側層１４に利用される材料、ならびに／または図３Ｂに示すような３層管２０の中間層２３および最外層２４の材料の曲げ弾性率に基づく）。内側層は、ポリエーテルブロックポリアミドポリマーであるか、ポリエーテルブロックポリアミドとベース樹脂のブレンドのいずれかであることができる。
【００２３】
[0034]図３Ａは、ポリエーテルブロックポリアミドポリマー材料を含み厚さｔ１の最内層１２および非晶質または半結晶質ポリエステルポリマー材料を含み厚さｔ２の最外層１４を有する、特定の２材料２層（２Ｍ２Ｌ）キャピラリー管１の横断面図を例示している。この例において、層厚は、ｔ１＝０．００２インチ、ｔ２＝０．０１２インチである。
【００２４】
[0035]図３Ｂは、ポリエーテルブロックポリアミドポリマー材料を含み厚さｔ３の最内層２２、非晶質または半結晶質ポリエステルポリマー材料を含み厚さｔ４の中間層２３、および非晶質または半結晶質ポリエステル材料を含み厚さｔ５の最外層２４を有する、特定の３材料３層（３Ｍ３Ｌ）キャピラリー管２０の横断面図を例示している。３Ｍ／３Ｌの例において、層厚は、ｔ３＝０．００２インチ、ｔ４＝０．００８インチ、およびｔ５＝０．０１２インチである。両方の例（図３Ａおよび３Ｂ）において、管の内径ＩＤは０．０１０〜０．１インチ（０．０１〜０．２５ｃｍ）の範囲であることができ、全管壁厚Ｔは０．００３〜０．０６０インチの範囲であることができる。具体的な層厚は、用いられる材料および用途に応じて、例によってさまざまであることができる。管のサイズも、用途または流体試料のサイズに基づきさまざまである。一例において、管は、少なくとも約０．５マイクロリットルの試料を収集するためのサイズを有する。他の一例において、管は、約０．５〜約２マイクロリットルの試料を収集するためのサイズを有する。他の一例において、管は、血液または他の水性に基づく流体を収集するためのサイズを有する医療用管を含む。
【００２５】
[0036]水性に基づく溶液が管内に引き込まれるように、最内層１２、２２のポリエーテルブロックポリアミド（ＰＥＢＡ）は親水性である。ＰＥＢＡは、ＩＳＯ  １７８またはＡＳＴＭ  Ｄ７９０のいずれかにより試験して７５０００ｐｓｉ以下の曲げ弾性率を有する熱可塑性エラストマーであり、軟質で親水性のポリエーテル（ＰＥ）と硬質ポリアミド（ＰＡ）で作製される。それは、カルボン酸ポリアミド（例えば、ポリアミド６（ＰＡ６）、ポリアミド１１（ＰＡ１１）またはポリアミド１２（ＰＡ１２））と、ヒドロキシ末端ポリエーテル（例えば、ポリテトラメチレングリコール（ＰＴＭＧ）またはポリエチレングリコール（ＰＥＧ））の重縮合により得られるブロックコポリマーである。一般的化学構造は、ＨＯ−（ＣＯ−ＰＡ−ＣＯ−Ｏ−ＰＥ−Ｏ）ｎ−Ｈである。
【００２６】
[0037]市販のＰＥＢＡ材料は、Ｐｅｂａｘ（登録商標）（Ａｒｋｅｍａ  Ｓｐｅｃｉａｌｔｙ  Ｐｏｌｙａｍｉｄｅｓ，Ｃｏｌｏｍｂｅｓ  Ｃｅｄｅｘ，フランス，ａｒｋｅｍａ．ｃｏｍ）の商品名で知られる。適したＰＥＢＡ材料の１つは、ＡｒｋｅｍａによりＰｅｂａｘ  ＭＶ１０７４の名称で販売されており、約１１６００ｐｓｉの曲げ弾性率を有し、約４５％の硬質ポリアミド−ブロック（ＰＡ１２）と約５５％の軟質ポリエチレングリコール（ＰＥＧ）−ブロックからなる親水性ブロックコポリマーである。例えば、Ｂｏｎｄａｒ  Ｖ．Ｉ．，Ｆｒｅｅｍａｎ  Ｂ．Ｄ．，およびＰｉｎｎａｕ  Ｉ．，Ｇａｓ  ｓｏｒｐｔｉｏｎ  ａｎｄ  ｃｈａｒａｃｔｅｒｉｚａｔｉｏｎ  ｏｆ  ｐｏｌｙ（ｅｔｈｅｒ−ｂ−ａｍｉｄｅ）  ｓｅｇｍｅｎｔｅｄ  ｂｌｏｃｋ  ｃｏｐｏｌｙｍｅｒｓ，Ｊｏｕｒｎａｌ  ｏｆ  Ｐｏｌｙｍｅｒ  Ｓｃｉｅｎｃｅ，Ｐａｒｔ  Ｂ：Ｐｏｌｙｍｅｒ  Ｐｈｙｓｉｃｓ，１９９９，３７（１７），ｐ２４６３−２４７５におけるＰｅｂａｘ材料の説明参照。Ｐｅｂａｘの他のグレード、例えば、約１１６００ｐｓｉの曲げ弾性率を有するＰｅｂａｘ  ＭＶ２０８０、約４９３００ｐｓｉの曲げ弾性率を有するＰｅｂａｘ  ４００、または約１１６００ｐｓｉの曲げ弾性率を有するＰｅｂａｘ  ＭＨ１６５７も用いることができる。
【００２７】
[0038]さらに以下に記載するように、ＰＥＢＡは、単独か、または、ポリエステル、アクリル樹脂、スチレン系樹脂、アセタール樹脂、ポリアミド、ならびにポリエチレンおよびポリプロピレンなどのポリオレフィン、ならびにポリエチレンビニルアセテート（ＥＶＡ）などのポリオレフィンのコポリマー、ならびにそれらのすべての組み合わせおよびブレンドの群より選択されるもののようなベース樹脂とのブレンドで、用いることができる。
【００２８】
[0039]最内管層によって示される毛管作用は、ポリマーの性質および管内腔の直径の両方の相関的要素である。一般に理解されているように、毛管作用は、重力などの外力の補助なしで、そのような外力に反して、液体が狭い空間を流れる能力である。それは、管径が十分に小さい場合、および、管壁の内側表面を構成する材料に対する液体の分子間相互作用または付着力が液体分子間の凝集力より強い場合に生じる。
【実施例】
【００２９】
[0040]以下の実施例のすべてにおいて、多層キャピラリー管（０．０３３インチＩＤ×０．０６１インチＯＤ×０．０１４インチ壁厚）は、当業者に公知の共押出プロセスで製造した。２材料２層管（例えば図３Ａ）の各層および３材料３層管（例えば図３Ｂ）の各層のそれぞれの厚さは、フロリダ州クリアウォーター、Ｇｅｎｅａｌ  Ｃａｂｌｅ  ＣｏｍｐａｎｙのＧｅｎｃａ  Ｄｉｖｉｓｉｏｎにより製造された“Ｔｒｉ  Ｄｉｅ”押出装置など、用いた押出工具類によって制御した。押出装置は、管のすべての層の軸方向の長さＬの実質的に全体に沿って、均一な層厚をもたらすように選択した。
【００３０】
[0041]各管の毛管作用、または液体の流れの取り込みの測定は、以下のように実施した。予め切断しておいた長さＬが２．９５０インチである管を約３０°の鋭角で保持し、小さなアルミニウム皿に入れた１ｍＬ（ミリリットル）の水滴と接触させた。水滴と接触している間の１０秒間は管を定位置に保持し、１０秒後に引き揚げた。その後、水が管の中央内腔内を上方へ移動したインチでの長さを、デジタル式ダイヤルキャリパー（ＤｕｒａＴｏｏｌＴＭモデル２２−８５８２）で測定し、結果を記録した。
【００３１】
[0042]図４（表１）に、比較の基礎として、プラスチックおよびガラス材料から作製したさまざまな単層管の測定した毛管作用を挙げる。管のいくつかは、説明に記載するようにアンモニウムヘパリンコーティングで前処理されていた。図４（表１）には、管の側壁厚Ｔも挙げる。最初の２つの比較試料１および２において、単層管は、上記押出プロセスおよび寸法を用いて製造し、それぞれ非晶質ポリエステルのＥａｓｔｍａｎ  ６７６３  ＰＥＴＧ材料（Ｅａｓｔｍａｎ  Ｃｈｅｍｉｃａｌ，キングスポート，テネシー州，米国）および半結晶質ポリエステルのＤＡＫ  Ｌａｓｅｒ＋Ｃ  ９９２１  ＰＥＴ（ＤＡＫ  Ａｍｅｒｉｃａｓ，ウィルミントン，ノースカロライナ州，米国）から構築した。ＡＳＴＭ  Ｄ７９０により測定して、Ｅａｓｔｍａｎ  ６７６３  ＰＥＴＧ材料は約３０００００ｐｓｉの曲げ弾性率を有し、ＤＡＫ  Ｌａｓｅｒ＋Ｃ  ９９２１  ＰＥＴは約３６３０００ｐｓｉの曲げ弾性率を有する。図４（表１）に製品コードを添えて挙げた他の管材料（比較試料３、４および５）は、Ｐｕｌｍｏｌａｂ（Ｐｏｒｔｅｒ  Ｒａｎｃｈ，カリフォルニア州，米国，ｗｗｗ．ｐｕｌｍｏｌａｂ．ｃｏｍ）から購入した。ガラス管（試料３および４）は、Ｐｕｌｍｏｌａｂによってソーダ石灰ガラスで作製されたと記載されており、アンモニウムヘパリン内部コーティングのあるものとないものの両方を得た。ガラス管のＩＤは０．０４３〜０．０４７インチの範囲で記載されていた。Ｐｕｌｍｏｌａｂから購入したプラスチック管（試料５）は、アンモニウムヘパリン内部コーティングを有すると記載されていた。このプラスチック管のＩＤは、０．０３３〜０．０３７インチの範囲で記載されていた。
【００３２】
[0043]図５Ａおよび５Ｂ（表２）は、上記押出プロセスおよび寸法を用いて製造したさまざまな２材料２層（２Ｍ２Ｌ）（実施例１〜９）および３材料３層（３Ｍ３Ｌ）（実施例１０）のキャピラリー管の測定した毛管作用を比較するものである。図５Ａおよび５Ｂ（表２）に、図３Ａの２Ｍ２Ｌキャピラリー管の層１２および１４に利用した材料およびその厚さと、図３Ｂの３Ｍ３Ｌキャピラリー管の層２２、２３および２４に利用した材料および厚さを記載する。図５Ｂ（表２）には、管の全体的側壁厚Ｔも挙げる。実施例１〜８は、Ｅａｓｔｍａｎ  ６７６３  ＰＥＴＧを外側層１４として有する２Ｍ２Ｌキャピラリー管として構築している。実施例９では、ＤＡＫ  Ａｍｅｒｉｃａｓ  Ｌａｓｅｒ＋Ｃ  ９９２１  ＰＥＴを外側層１４として利用している。実施例１０は、３Ｍ３Ｌキャピラリー管として構築し、外側層２４としてＥａｓｔｍａｎ  ６７６３  ＰＥＴＧおよび中間層２３としてＤＡＫ  Ａｍｅｒｉｃａｓ  Ｌａｓｅｒ＋Ｃ  ９９２１  ＰＥＴを利用している。実施例１、２、６および７では、ＰＥＢＡ（重量％で）と記載した他のベース樹脂とのブレンドを内側層１２として利用している。実施例４では、ＰＥＢＡ（重量％で）と、内側層１２のためのベース樹脂としてのポリエチレンビニルアセテートコポリマー、Ｌｙｏｎｄｅｌｌ−Ｂａｓｅｌｌ  ＵＥ６７２  ＥＶＡ（Ｌｙｏｎｄｅｌｌ−Ｂａｓｅｌｌ  Ｉｎｄｕｓｔｒｉｅｓ，ヒューストン，テキサス州，米国）とのブレンドを、利用している。実施例３、５、９および１０では、ＰＥＢＡのみを内側層１２、２２として利用している。実施例８は比較例であり、Ｌｙｏｎｄｅｌｌ−Ｂａｓｅｌｌ  ＵＥ６７２  ＥＶＡ（ＰＥＢＡポリマーではない）を内側層１２として利用したものである。
【００３３】
[0044]表１および２からわかるように、内部コーティングを有さずＰＥＢＡを内側層１２として含まないプラスチックキャピラリー管の場合、毛管作用は最小限であり、水の取り込みは０．１インチ未満である。これは、図５Ａ（表２）の実施例８および図４（表１）の比較試料１および２によって実証される。図５Ａおよび５Ｂ（表２）の実施例１〜７および９〜１０は、内側層１２、２２としてＰＥＢＡを単独またはベース樹脂とのブレンドのいずれかとして含む２Ｍ２Ｌ（実施例１〜７および９）または３Ｍ３Ｌ（実施例１０）構築物のいずれかのプラスチックキャピラリー管を含み、内側層１２にＰＥＢＡを有さないものと比較して、水の取り込み体積が最低でも七（７）倍大きい、はるかに改善された毛管作用を示している。同様に、図４（表１）の比較試料３および４に挙げた内部コーティングでの前処理を有するまたは有さないガラスキャピラリー管と比較して、または図４（表１）の比較試料５に挙げた内部コーティングでの前処理を有するプラスチックキャピラリー管と比較して、ＰＥＢＡを単独またはベース樹脂とのブレンドのいずれかとして内側層２２に含む２Ｍ２Ｌ（実施例１〜７および９）または３Ｍ３Ｌ（実施例１０）構築物のいずれかのようなプラスチックキャピラリー管は、同程度の毛管作用を示している。
【００３４】
[0045]本発明のこれらおよび他の態様は当業者に明らかであり、本発明は上記実施例に限定されるものではない。
【符号の説明】
【００３５】
１  ２層キャピラリー管
２  管状側壁
３  遠位末端
４  近位末端
５  表面
６  管状流路
１２  最内層
１４  最外層
２０  ３層管
２２  最内層
２３  中間層
２４  最外層
【図１】
0006293364.tif 000002
【図２】
0006293364.tif 000003
【図３Ａ】
0006293364.tif 000004
【図３Ｂ】
0006293364.tif 000005
【図４】
0006293364.tif 000006
【図５Ａ】
0006293364.tif 000007
【図５Ｂ】
0006293364.tif 000008